FR 2854814 A1 20041119 FR 0305818 A 20030515 CORDE SYNTHETIQUE POUR RAQUETTE DE TENNIS La présente intvention a pour objet une corde synthétique, destinée en particulier, mais non exclusivement, au cordage de raquettes de tennis ou autre jeu de balle analogue tel que le squash ou le badminton. L'invention concerne 10 également un dispositif permettant de donner de la souplesse à la corde pour permettre de corder plus facilement les raquettes en améliorant la durée de vie desdites cordes avec des caractéristiques en jeu améliorées. On connaît déjà des cordes synthétiques composites. Dans FR-A-2 491 098, est décrite une corde synthétique à deux composants: des fils multifilaments de polyamide et du polyuréthane, les multifilaments étant intégrés dans une 20 matrice de polyuréthane. Le liant de polyuréthane, dont le comportement élastique est très supérieur à celui du polyamide, permet d'obtenir avec une structure particulière de la corde, une résistance à la rupture élevée et une dureté moyenne se traduisant par un retour rapide de la 25 corde dans sa position initiale après l'impact d'une balle. On connaît également des cordes de tennis monofilament, extrudées en polyester, présentant une durée de vie supérieure à celle des cordes citées ci-dessus mais avec 30 des caractéristiques en jeu inférieures. Ces cordes en raison de leur grande rigidité sont très difficiles à corder de sorte que cette opération nécessite un temps plus important qu'avec l'une des cordes citées. La présente invention a pour objet d'allonger considérablement la durée de vie des cordages de tennis, même employés avec des raquettes à cadre rigide, avec de bonnes caractéristiques en jeu. Selon la présente invention, la corde synthétique pour 5 raquette de tennis ou autre jeu, comprenant du polyester est caractérisée en ce qu'elle est constituée de petits monofilaments de la famille des polyesters. La corde est ainsi constituée de fils polyester structurés sous forme d'un câblage de monofilaments de petits diamètres. 10 Par famille des polyesters, on entendra non seulement le polyester, mais également ses copolymères tels que le copolymère polyester-éther-éther. Le diamètre des monofilaments est compris, par exemple, entre 10 et 45 15 centièmes de millimètre. L'invention est basée sur l'idée que, bien qu'un câblage de petits monofilaments conduise à une densité de matière à l'intérieur de la corde inférieure à celle d'un 20 monofilament de même diamètre, on obtient une ténacité supérieure par une meilleure orientation des chaînes de molécules lors de l'étirage de fils de faible diamètre que lors de l'étirage d'un monofilament de gros diamètre. Ainsi, l'assemblage de petits monofilaments présente une 25 ténacité supérieure à celle d'un monofilament de diamètre équivalent et une plus grande souplesse de la corde. Le câblage donne, par ailleurs, de la souplesse à un matériau qui est intrinsèquement rigide ce qui est un gros avantage au niveau du cordage des raquettes. 30 Selon une autre caractéristique de l'invention, les fils sont câblés selon un schéma de câblage métallique. Le "remplissage" de la corde c'est- à-dire sa densité est, ainsi, supérieure à celui qui est obtenu par un câblage 35 classique de fibres textiles. Mais si dans les câbles métalliques la cohésion des fils est assurée par la rigidité de ceux-ci, il est souhaitable, avec des fibres textiles, même rigides comme le polyester, 40 de prévoir une adhérence de celles-ci qui peut être assurée par fusion superficielle ou par dissolution superficielle des fils en contact à l'aide d'un solvant du polyester suivi d'un collage autogène. Selon encore une autre caractéristique de l'invention, pour assurer la cohésion des fils de polyester constituant la corde, on introduit, de préférence, entre les fils un élastomère thermoplastique de polyester comprenant une base de téréphtalate de polybutylène qui ne nécessite aucune 10 vulcanisation, tel que ceux qui sont fabriqués par les sociétés DSM sous la Marque ARNITEL , ou DUPONT DE NEMOURS sous la marque HYTREL . petits monofilaments, sont enduits d'élastomère, puis sont 15 câblés selon un schéma métallique et chauffés pour que l'élastomère initialement liquide, éventuellement mélangé à un primer de stabilisation, durcisse jusqu'à prendre une dureté de l'ordre de 30 à 70 Shore D. Avant durcissement, qui intervient à une température de l'ordre de 80 C, il est 20 possible de faire passer l'ensemble ainsi constitué dans une filière de régularisation qui réalise une gaine de sorte que la corde obtenue soit parfaitement cylindrique. Les bobines de petits monofilaments, sont montées sur un 25 plateau tournant sur lequel les fils sont enduits par une solution d'élastomère de polyester. Puis les fils sont câblés dans un anneau et le liant est définitivement polymérisé dans un four. La corde peut ainsi être construite en une seule opération et sans reprises. 30 D'autres caractéristiques et -avantages de l'invention apparaîtront au cours de la description qui va suivre de modes particuliers de réalisation, donnés uniquement à titre d'exemples non limitatifs, en regard des dessins qui 35 représentent: - La figure 1, une vue d'une corde à âme et petits monofilaments polyester selon l'invention; - La figure 2, une vue schématique d'une installation permettant d'obtenir, dans une première étape une corde 40 telle que celle de la figure 1; - La figure 3, une vue schématique de l'étape de structuration; - La figure 4, en vue partiellement arrachée une corde incluant une tresse; - La figure 5, un deuxième exemple de corde obtenue par le procédé selon l'invention; - Les figures 6 et 7 encore un autre exemple de câblage de type métallique de petits monofilaments polyester. Sur la figure 1, on voit que la corde selon l'invention comprend une âme 1, constituée d'un ensemble de petits monofilaments, l'ensemble présentant un diamètre de 0,9 mm. autour de laquelle sont guipés seize fils monofilaments 2 de polyester de 0,2 mm de diamètre. 15 Le procédé de fabrication par retordage d'une telle corde consiste à enduire les petits monofilaments pour constituer l'âme 1 avec un élastomère de polyester avant retordage puis à les retordre avec un taux de torsion de 45 à 150 20 tours/mètre. L'âme 1 est, après retordage, passée à travers une filière de régularisation de contour et d'évacuation de l'élastomère de polyester en excès. l'âme 1 peut également être constituée par un simple monofilament. La figure 2 représente schématiquement une installation permettant de fabriquer une corde telle que celle qui est représentée sur la figure 1. L'âme 1 est constituée par retordage de petits monofilaments. Elle est déroulée à partir d'une bobine alimentaire 15 à partir de laquelle 30 elle passe sur une poulie de tension 16. Après quoi l'âme 1 passe à travers un bac applicateur doseur 17 d'élastomère polyester. La viscosité de celui-ci est réglée pour que l'âme n'entraîne que la quantité d'élastomère nécessaire. Au-dessus du bac 17 se trouve le point de guipage 18, pratiquement un anneau, qui reçoit par ailleurs les fils de guipage 2. Sur la figure 2, seules deux bobines débitrices 19 sont représentées alors que dans la corde représentée sur la figure 1, seize bobines sont montées sur un plateau tournant (non représenté), un bobine ne déroulant qu'un fil 2. Au-dessus du point de guipage 18 est prévu un four 10 qui 5 chauffe la corde à une température de l'ordre de 80 C ce qui durcit l'élastomère et colle les fils à la périphérie de l'âme. La corde 12 ainsi construite passe sur une poulie de renvoi 13 et sur un cabestan 20 avant d'être enroulé sur une bobine réceptrice 14. La corde peut être utilisée telle 10 quelle. Le même processus peut être utilisé pour appliquer une couche supplémentaire de fils, par exemple au nombre de trente deux mais de diamètre réduit, qui sont collés sur la 15 corde 12. Toutefois, il peut être utile de donner à la corde une forme extérieure parfaitement cylindrique par application d'une couche externe d'élastomère qui constituera une 20 couche de protection autour de la corde afin d'améliorer la résistance à l'abrasion et à l'indentation par frottement des cordes l'une sur l'autre lorsque la raquette est cordée. À cet effet, il est possible de recouvrir la corde d'une gaine ou couverture dans une seconde étape au cours 25 de laquelle les sillons formés lors du câblage sont comblés par l'élastomère. Cette opération peut être effectuée sur un dispositif tel que celui qui est représenté sur la figure 3. La bobine 14 30 déroule le fil 12 sur une poulie de tension 25. La corde 12 est enduite d'élastomère dans le bac applicateur 26 et chauffée dans le four 27. Au cours du passage de la corde dans le bac 26, une tête de calibrage permet, d'une part, de régulariser et de limiter le diamètre de la corde 35 enduite et, d'autre part, de faire pénétrer l'élastomère dans les sillons résultants du guipage ou câblage. La corde gainée 4 passe ainsi ensuite sur une poulie de renvoi 29 puis sur un cabestan de tirage 30 et elle est enroulée sur une bobine réceptrice 31. Les deux opérations de formation de la corde peuvent être effectuées en continuité sur une seule machine, la bobine réceptrice 14 étant alors remplacée par un simple cabestan. Sur la figure 4, l'âme 1 est constituée de petits monofilaments de polyester retordus. Elle est entourée par une tresse 2 de petits monofilaments de polyester et revêtue extérieurement par une gaine structurante 4 d'élastomère de polyester. Une couche 3 d'élastomère est 10 interposée entre l'âme 1 et la tresse 2. Sur la figure 5, l'âme 1 est constituée par un monofilament unique 1 entouré de six monofilaments 2a, eux-mêmes entourés de douze monofilaments Dans cet exemple qui est 15 détaillé ci-dessous, tous les monofilaments sont de mêmes diamètres. EXEMPLE: La corde représentée sur la figure 5 est du type 1+6+12. Ses fils sont de diamètre identique et regroupés selon un schéma de câble métallique. La corde est composée d'un fil central 1, d'une première couche de fils périphériques constituée de six fils 2a, les fils 2a étant recouverts par 25 douze fils 2b. La corde est d'un diamètre de 1,30 mm et présente une résistance à la rupture supérieure à 50 daN. Son allongement de rupture est de l'ordre de 20 %, et sa masse de 1,8 gramme par mètre. Elle se compose de dix-neuf fils de polyester dont le diamètre est de 0,25 millimètre 30 qui, au cours du câblage, sont enroulés en spirale, et retordus à raison de 80 tours/mètre. Sur les figures 6 et 7 est représenté un autre exemple de corde câblée selon un câblage métallique du type 1+5+(5+5)35 18. Autour de l'âme 1 qui est constituée, par exemple d'un monofilament de 0,16 mm. sont câblés cinq monofilaments 2b dont le diamètre est de 0,21 mm. Sur cette couche sont câblés cinq monofilaments 2c dont le diamètre est de 0,24 mm. entre lesquels sont interposés cinq monofilaments 2d 40 dont le diamètre est, par exemple de 0,18 mm. L'ensemble est recouvert par dix-huit monofilaments 2e de 0,17 mm. les trois premières couches sont câblées en "S" alors que la couche extérieure est câblée en "Z" pour obtenir un effet anti-giratoire. D'une manière générale, il est avantageux de prévoir des sens de câblage opposés, entre les différentes couches de monofilaments représentées sur la figure 7, mais cela n'est nullement nécessaire, la cohésion entre les couches étant 10 assurée par l'élastomère. L'élastomère de polyester utilisé dans la construction d'une corde selon l'invention n'a pour but que de maintenir la cohésion des fils de polyester et n'intervient pas dans 15 les caractéristiques en jeu de la corde. Bien que, dans la description qui précède, les petits monofilaments soient en polyester, cette matière peut être remplacée par tout autre copolymère présentant des 20 caractéristiques dynamiques équivalentes. Il va de soi que de nombreuses variantes alternatives peuvent être apportées, notamment par substitution de moyens analogues sans pour autant sortir du cadre de 25 l'invention. REVENDICATIONS 1 Corde synthétique pour raquette de tennis ou autre jeu, 5 comprenant du polyester est caractérisée en ce qu'elle est constituée de fils polyester monofilaments de petits diamètres (1,2) structurés par câblage. 2 Corde synthétique selon la revendication 1, caractérisée 10 en ce que les fils (1,2) sont câblés selon un schéma de câblage métallique. 3 Corde synthétique selon la revendication 1, caractérisée en ce que la cohésion des fils (1,2) de polyester 15 constituant la corde, est assurée par un élastomère (3) thermoplastique de polyester. 4 Corde synthétique selon l'une des revendications précédentes, caractérisée en ce que le diamètre des 20 monofilaments est compris entre 10 et 45 centièmes de millimètre. 5 Corde synthétique selon l'une des revendications précédentes, caractérisée en ce qu'une gaine structurante 25 (4) entoure les monofilaments (2). 6 Dispositif de fabrication d'une corde selon l'une des revendications précédentes, comprenant un plateau tournant, caractérisé en ce que les monofilaments (1,2) passent dans 30 un bac (17,26) d'enduction par un élastomère thermoplastique de polyester puis dans un four (10,27).